ВИНИЛАРОМАТИЧЕСКИЕ ПОЛИМЕРЫ И СПОСОБ ИХ ПОЛУЧЕНИЯ

1. Вспениваемые винилароматические полимеры, которые включают:
а) матрицу, получаемую путем полимеризации 50-100 мас.% одного или более винилароматических мономеров и 0,50 мас.% сополимеризуемого мономера;
б) 1-10 мас.%, в расчете на массу полимера (а), вспенивающего агента, включенного в полимерную матрицу;
в) 0,05-25 мас.%, в расчете на массу полимера (а), неорганического наполнител , равномерно распределенного в полимерной матрице и имеющего по существу сферическую гранулометрию, со средним диаметром в диапазоне от 0,01 до 100 мкм, показатель преломлени , превышающий 1,6, и показатель белизны, определенный в соответствии с "Colour Index" (третье издание, опубликованное The Society of Dyers and Colourists, 1982), равный или меньше 22.
2. Полимеры по п.1, в которых винилароматический мономер выбирают из винилароматических мономеров, соответствующих следующей общей формуле:
где R - это водород или метильна  группа, n - ноль или целое число, наход щеес  в диапазоне от 1 до 5, a Y - это галоген, такой как хлор или бром, либо алкильный или алкоксильный радикал, имеющий от 1 до 4 атомов углерода.
1
4
3. Полимеры по п.2, в которых винилароматические мономеры, имеющие общую формулу (I), используют в смеси, содержащей до 50 мас.% других сополимеризуемых мономеров, выбираемых из (мет)акриловой кислоты, С-С-алкиловых эфиров (мет)акриловой кислоты, амидов и нитрилов (мет)акриловой кислоты, бутадиена, этилена, дивинилбензола, малеинового ангидрида.
4. Полимеры по п.3, в которых сополимеризуемыми мономерами  вл ютс  акрилонитрил и метилметакрилат.
5. Полимеры по п.1, в которых неорганический наполнитель имеет показатель преломлени , наход щийс  в диапазоне от 1,6 до 3, и показатель белизны, наход щийс  в диапазоне от 21 до 5, включа  крайние значени .
6. Полимеры по п.1, в которых неорганический наполнитель присутствует в концентраци х, составл ющих от 0,5 до 8 мас.%, и имеет гранулометрический состав, составл ющий от 0,1 до 50 мкм.
7. Полимеры по п.1, в которых неорганический наполнитель представл ет собой диоксид титана или сульфат бари .
8. Вспененные издели , изготовленные из вспениваемых винилароматических полимеров по любому из предшествующих пунктов, имеющие плотность от 5 до 50 г/л и теплопроводность в диапазоне от 25 до 50 мВт/мК, что в среднем более чем на 10% ниже значений дл  эквивалентных вспененных материалов без наполнителей.
9. Способ приготовлени  вспениваемых винилароматических полимеров, который включает полимеризацию в водной суспензии одного или более винилароматических мономеров, возможно совместно по меньшей мере с одним полимеризуемым сомономером в количестве до 50 мас.%, в присутствии неорганического наполнител , имеющего по существу сферическую гранулометрию, со средним диаметром в диапазоне от 0,01 до 100 мкм, показатель преломлени , превышающий 1,6, и показатель белизны, определенный в соответствии с "Colour Index" (третье издание, опубликованное The Society of Dyers and Colourists, 1982), равный или меньше 22, и при добавлении вспенивающего агента до, во врем  или после окончани  полимеризации.
10. Способ по п.9, в котором по окончании полимеризации получают по существу сферические гранулы полимера со средним диаметром в диапазоне от 0,2 до 2 мм, внутри которых равномерно распределена неорганическа  добавка.
11. Способ по п.9, в котором во врем  полимеризации добавл ют антипирены в количестве от 0,1 до 8 мас.% в расчете на массу получаемого полимера.
12. Способ по п.11, в котором антипирены представл ют собой бромированные алифатические, циклоалифатические или ароматические соединени .
13. Способ по п.9, в котором вспенивающие агенты добавл ют на стадии полимеризации и выбирают из алифатических или циклоалифатических углеводородов, содержащих от 3 до 6 атомов углерода, галогенированных производных алифатических углеводородов, содержащих от 1 до 3 атомов углерода, диоксида углерода и воды.
14. Способ по п.9, в котором полимеризаци  в суспензии происходит при использовании раствора винилароматического полимера в мономере или смеси мономеров, в котором концентраци  полимера находитс  в диапазоне от 1 до 30 мас.%.
15. Непрерывный способ получени  в массе вспениваемых винилароматических полимеров, который включает следующие последовательные операции:
i. подачу винилароматического полимера, как описан выше, в экструдер вместе с неорганическим наполнителем, имеющим по существу сферическую гранулометрию, средний диаметр в диапазоне от 0,01 до 100 мкм, показатель преломлени , превышающий 1,6, и показатель белизны, определенный в соответствии с "Colour Index" (третье издание, опубликованное The Society of Dyers and Colourists, 1982), равный или меньше 22;
ii. нагревание винилароматического полимера до температуры выше его относительной точки плавлени ;
iii. введение вспенивающего агента и, возможно, добавок в расплавленный полимер до его экструдировани  через головку; и
iv. формование при помощи головки экструдера возможно вспениваемых гранул по существу сферической формы со средним диаметром в диапазоне от 0,2 до 2 мм.
16. Способ по любому из пп.9-15, в котором получаемые вспениваемые гранулы подвергают предварительной обработке способами, обычно используемыми при обработке гранул, получаемых при помощи традиционных способов, которые по существу включают:
а) нанесение на гранулы жидкого антистатического агента, такого как амины, третичные этоксилированные алкиламины, сополимеры этиленоксида и пропиленоксида;
б) нанесение на обработанные таким образом гранулы покрыти , причем указанное покрытие по существу состоит из смеси сложных моно-, ди- и три-эфиров глицерина и жирных кислот и стеаратов металлов, таких как стеарат цинка и/или магни .
17. Способ по п.16, в котором в покрытие, нар ду со смесью сложных эфиров, также добавлен неорганический наполнитель.